(57)【要約】  本発明は、全組成物１００重量％に対して、ポリエステル樹脂４０〜５０重量％を含むが、前記ポリエステル樹脂は、主樹脂および補助樹脂から構成され、前記主樹脂は、補助樹脂に比べて分子量が高く、前記主樹脂と補助樹脂とのガラス転移温度の差は、２５℃以下である、樹脂組成物に関する。
2019505608.tif 000002
【特許請求の範囲】
【請求項１】
全組成物１００重量％に対して、ポリエステル樹脂４０〜５０重量％を含み、
残部は、メラミン樹脂、耐摩耗性粒子、ワックス、および溶媒のうちの少なくとも１つ以上の物質を含む、樹脂組成物であり、
前記ポリエステル樹脂は、主樹脂および補助樹脂から構成され、
前記主樹脂は、前記補助樹脂に比べて分子量が高く、
前記主樹脂のガラス転移温度と前記補助樹脂のガラス転移温度との差は、絶対値で２５℃以下である、樹脂組成物。
【請求項２】
前記ポリエステル樹脂１００重量％に対して、前記主樹脂は、１５〜５０重量％含まれるものである、請求項１に記載の樹脂組成物。
【請求項３】
前記主樹脂の分子量は、１５，０００Ｍｎ超過および８０，０００Ｍｎ以下であり、前記補助樹脂の分子量は、１２，０００Ｍｎ〜２０，０００Ｍｎである、請求項２に記載の樹脂組成物。
【請求項４】
前記主樹脂のガラス転移温度は、５〜２０℃であり、前記補助樹脂のガラス転移温度は、２０〜３０℃である、請求項３に記載の樹脂組成物。
【請求項５】
前記樹脂組成物は、全組成物１００重量％に対して、メラミン樹脂３〜１０重量％、耐摩耗性粒子１〜５重量％、ワックス０．１〜３重量％、および残部の溶媒をさらに含むものである、請求項１に記載の樹脂組成物。
【請求項６】
前記耐摩耗性粒子は、ポリメチルメタクリレート、アクリル、またはこれらの組み合わせを含むものである、請求項５に記載の樹脂組成物。
【請求項７】
前記ワックスは、ポリエチレン、ポリエチレン−ポリテトラフルオロエチレン、またはこれらの組み合わせを含むものである、請求項５に記載の樹脂組成物。
【請求項８】
前記溶媒は、プロピレングリコールメチルエーテルアセテート、ケトン系、ハイドロカーボン系、二塩基性エステル、またはこれらの組み合わせを含むものである、請求項５に記載の樹脂組成物。
【請求項９】
前記樹脂組成物は、酸触媒、顔料、および添加剤をさらに含み、
前記樹脂組成物全１００重量％に対して、酸触媒０．３〜１．５重量％、顔料３〜５重量％、および添加剤２〜５重量％をさらに含むものである、請求項５に記載の樹脂組成物。
【請求項１０】
前記酸触媒は、ジノニルナフタレンスルホン酸を含むものである、請求項９に記載の樹脂組成物。
【請求項１１】
前記顔料は、カーボンブラックおよびチタニウムオキサイドが混合された形態であり、
チタニウムオキサイドに対するカーボンブラックの重量比率は、１〜３０である、請求項９に記載の樹脂組成物。
【請求項１２】
前記添加剤は、付着増進剤、レベリング剤、分散剤、および消光剤を含むものである、請求項９に記載の樹脂組成物。
【請求項１３】
前記付着増進剤は、ヒドロキシルホスフェートエステル、またはこれらの組み合わせを含むものである、請求項１２に記載の樹脂組成物。
【請求項１４】
前記レベリング剤は、ポリアクリレート、ポリシロキサン、またはこれらの組み合わせを含むものである、請求項１２に記載の樹脂組成物。
【請求項１５】
素地鋼板；
前記素地鋼板の一面または両面に位置するクロムフリー下塗り被膜；および
前記クロムフリー下塗り被膜上に位置するコーティング層；を含むが、
前記コーティング層の全元素組成１００重量％に対して、炭素（Ｃ）：７０〜８０重量％、シリコン（Ｓｉ）：１〜４重量％、チタニウム（Ｔｉ）：１〜５重量％、および残部酸素（Ｏ）である、黒色樹脂鋼板。
【請求項１６】
前記耐摩耗性粒子は、前記コーティング層の厚さに対する平均粒子径が０．２〜０．８倍の粒子、および前記コーティング層の厚さに対する平均粒子径が１．０〜２．０倍の粒子が混合されたものである、請求項１５に記載の黒色樹脂鋼板。
【請求項１７】
前記耐摩耗性粒子中、平均粒子径が大きい粒子は、前記耐摩耗性粒子の総重量％に対して、６０〜８０重量％含まれるものである、請求項１６に記載の黒色樹脂鋼板。
【請求項１８】
前記クロムフリー下塗り被膜上に位置する前記コーティング層の厚さは、３〜２０μｍである、請求項１５に記載の黒色樹脂鋼板。
【請求項１９】
前記クロムフリー下塗り被膜上に位置する前記コーティング層の表面粗さ（Ｒａ）は、１μｍ未満である、請求項１８に記載の黒色樹脂鋼板。
【請求項２０】
前記素地鋼板の一面または両面に位置するクロムフリー下塗り被膜の付着量は、５００〜２，０００ｍｇ／ｍ２である、請求項１５に記載の黒色樹脂鋼板。
【請求項２１】
前記素地鋼板は、炭素鋼、アルミニウム鋼、アルミニウム合金鋼、ステンレス鋼、銅鋼、亜鉛メッキ鋼板、亜鉛を含む二元系または三元系合金メッキ鋼板、またはこれらの組み合わせを含むものである、請求項２０に記載の黒色樹脂鋼板。
【請求項２２】
素地鋼板を準備する段階；
前記素地鋼板の一面または両面にクロムフリー下塗り被膜を形成する段階；および
前記クロムフリー下塗り被膜上にコーティング層を形成する段階；を含むが、
前記クロムフリー下塗り被膜上にコーティング層を形成する段階は、
前記組成物を前記クロムフリー下塗り被膜上にコーティングする段階；
前記組成物がコーティングされた素地鋼板を硬化する段階；および
前記硬化した素地鋼板を水洗および乾燥する段階；を含み、
前記コーティング層は、樹脂組成物を塗布して形成され、
前記樹脂組成物は、
全組成物１００重量％に対して、ポリエステル樹脂４０〜５０重量％を含むが、
前記ポリエステル樹脂は、主樹脂および補助樹脂から構成され、
前記主樹脂は、前記補助樹脂に比べて分子量が高く、
前記主樹脂のガラス転移温度と前記補助樹脂のガラス転移温度との差は、絶対値で２５℃以下である、黒色樹脂鋼板の製造方法。
【請求項２３】
前記ポリエステル樹脂１００重量％に対して、前記主樹脂は、１５〜５０重量％含まれるものである、請求項２２に記載の黒色樹脂鋼板の製造方法。
【請求項２４】
前記主樹脂の分子量は、１５，０００Ｍｎ超過および８０，０００Ｍｎ以下であり、前記補助樹脂の分子量は、１２，０００Ｍｎ〜２０，０００Ｍｎである、請求項２３に記載の黒色樹脂鋼板の製造方法。
【請求項２５】
前記主樹脂のガラス転移温度は、５〜２０℃であり、前記補助樹脂のガラス転移温度は、２０〜３０℃である、請求項２４に記載の黒色樹脂鋼板の製造方法。
【請求項２６】
前記組成物がコーティングされた素地鋼板を硬化する段階により、
前記素地鋼板は、２１０〜２４０℃まで熱処理されるものである、請求項２２に記載の黒色樹脂鋼板の製造方法。
【請求項２７】
前記素地鋼板の一面または両面にクロムフリー下塗り被膜を形成する段階において、
前記クロムフリー下塗り被膜の付着量は、５００〜２，０００ｍｇ／ｍ２である、請求項２２に記載の黒色樹脂鋼板の製造方法。
【請求項２８】
素地鋼板を準備する段階において、
前記素地鋼板は、炭素鋼、アルミニウム鋼、アルミニウム合金鋼、ステンレス鋼、銅鋼、亜鉛メッキ鋼板、亜鉛を含む二元系または三元系合金メッキ鋼板、またはこれらの組み合わせを含むものである、請求項２２に記載の黒色樹脂鋼板の製造方法。
【発明の詳細な説明】
【技術分野】
【０００１】
本発明の一実施形態は、鋼板表面処理用樹脂組成物およびこれを用いた黒色樹脂鋼板、およびその製造方法に関する。
【背景技術】
【０００２】
黒色樹脂鋼板は、ＬＣＤ、ＬＥＤなど各種ＴＶディスプレイのリヤカバー（ｒｅａｒ  ｃｏｖｅｒ）に適用される鋼板である。塗装業者でいわゆるＰＣＭ（ｐｒｅ−ｃｏａｔｅｄ  ｍｅｔａｌ）の形態で黒色樹脂後処理され、加工業者に運送されてプレスインチに合わせた大きさに剪断され、最終的にプレス業者に運送される。プレス工程でかつて一般の打抜油が適用され、プレス、脱脂、水洗、乾燥の工程を連続的に経てプレス成形性の確保が容易であった。しかし、最近、プレス後、脱脂、水洗などの後続工程を省略するために、既存の打抜油に比べて揮発速度が速く、粘度が低い速乾性打抜油の適用が拡大されている。速乾性打抜油は、溶媒として、脂肪族炭化水素のほか、トルエン、キシレンなどのような揮発性の大きい溶媒を用いた非水溶性が一般的であるが、プレス時、鋼板とプレス金型との摩擦によって発生した熱を冷却させる機能のほか、鋼板の潤滑性を補完する役割を果たす。
【０００３】
このような鋼板の潤滑性補完の側面で、速乾性打抜油は、既存の打抜油に比べて潤滑性補完作用が相対的に小さく、打抜油の揮発後に残存シミが発生し、特に、冬期の場合、シミの発生が深刻化する問題を引き起こしている。したがって、より高い水準の鋼板自体の潤滑性が求められており、特に、冬期のように打抜油の揮発が遅延する環境で鋼板と打抜油との間の反応性を最小化する技術的な進展が求められている。
【０００４】
黒色樹脂コーティン後の溶液硬化のために、従来は、一般に熱風硬化を適用してきた。熱風硬化は硬化炉内に温風を吹き込んでストリップに熱を伝達する方式で、韓国内外のカラーコーティング鋼板メーカーの大部分が熱風硬化方式を適用してきている。
【０００５】
反面、本発明では、インダクション硬化（Ｉｎｄｕｃｔｉｏｎ  ｈｅａｔｉｎｇ）を適用したが、この方式は、移動する導体つまり、ストリップが磁場を通過する時に発生する誘導電流によって硬化する方式である。熱風硬化が対流によって熱伝達が行われるのに対し、インダクション硬化は、最初の熱発生が加熱対象の鋼板であり、対流に比べて熱伝達効率の高い伝導方式によって熱伝達が行われるので、硬化効率が相対的に優れている。
【０００６】
しかし、素地鉄において黒色樹脂コーティング層の方向に熱が伝達される時、中間層のクロムフリー下塗りの付着量が非常に大きい場合、熱伝導度の急激な減少で黒色樹脂上塗りの硬化不良のような問題点が発生しうる。したがって、インダクション硬化における硬化効率を極大化し、良好な表面品質を確保するための技術的な進展が求められている状態である。
【発明の概要】
【発明が解決しようとする課題】
【０００７】
鋼板表面処理用樹脂組成物およびこれを用いた黒色樹脂鋼板、およびその製造方法を提供する。
【課題を解決するための手段】
【０００８】
本発明の一実施形態の樹脂組成物は、全組成物１００重量％に対して、ポリエステル樹脂４０〜５０重量％を含むが、前記ポリエステル樹脂は、主樹脂および補助樹脂から構成され、前記主樹脂は、補助樹脂に比べて分子量が高く、前記主樹脂と補助樹脂とのガラス転移温度の差は、２５℃以下である樹脂組成物を提供することができる。
【０００９】
前記ポリエステル樹脂１００重量％に対して、前記主樹脂は、１５〜５０重量％含まれ、前記主樹脂の分子量は、１５，０００Ｍｎ超過および８０，０００Ｍｎ以下であり、前記補助樹脂の分子量は、１２，０００Ｍｎ〜２０，０００Ｍｎであってもよい。
【００１０】
前記主樹脂のガラス転移温度は、５〜２０℃であり、前記補助樹脂のガラス転移温度は、２０〜３０℃であってもよい。
【００１１】
前記樹脂組成物は、全組成物１００重量％に対して、メラミン樹脂３〜１０重量％、耐摩耗性粒子１〜５重量％、ワックス０．１〜３重量％、および残部の溶媒をさらに含んでもよい。
【００１２】
前記耐摩耗性粒子は、ポリメチルメタクリレート、アクリル、またはこれらの組み合わせを含むことができる。
【００１３】
前記ワックスは、ポリエチレン、ポリエチレン−ポリテトラフルオロエチレン、またはこれらの組み合わせを含むことができる。
【００１４】
前記溶媒は、プロピレングリコールメチルエーテルアセテート、ケトン系、ハイドロカーボン系、二塩基性エステル、またはこれらの組み合わせを含むことができる。
【００１５】
前記樹脂組成物は、全組成物１００重量％に対して、酸触媒０．３〜１．５重量％、顔料３〜５重量％、および添加剤２〜５重量％をさらに含んでもよい。
【００１６】
前記酸触媒は、ジノニルナフタレンスルホン酸であってもよい。
【００１７】
前記顔料は、カーボンブラックおよびチタニウムオキサイドが混合された形態であってもよく、チタニウムオキサイドに対するカーボンブラックの重量比は、１〜３０であってもよい。
【００１８】
前記添加剤は、付着増進剤、レベリング剤、分散剤、および消光剤を含むことができる。
【００１９】
前記付着増進剤は、ヒドロキシルホスフェートエステル、またはこれらの組み合わせを含むことができる。
【００２０】
前記レベリング剤は、ポリアクリレート、ポリシロキサン、またはこれらの組み合わせを含むことができる。
【００２１】
本発明の他の実施形態の黒色樹脂鋼板は、素地鋼板；前記素地鋼板の一面または両面に位置するクロムフリー下塗り被膜；および前記クロムフリー下塗り被膜上に位置するコーティング層；を含むことができ、
前記コーティング層の全元素組成１００重量％に対して、炭素（Ｃ）：７０〜８０重量％、シリコン（Ｓｉ）：１〜４重量％、チタニウム（Ｔｉ）：１〜５重量％、および残部酸素（Ｏ）を含むことができる。
【００２２】
前記耐摩耗性粒子は、前記コーティング層の厚さに対する平均粒子径が０．２〜０．８倍の粒子、および前記コーティング層の厚さに対する平均粒子径が１．０〜２．０倍の粒子が混合されたものであってもよい。
【００２３】
前記耐摩耗性粒子中、平均粒子径が大きい粒子は、前記耐摩耗性粒子の総重量％に対して、６０〜８０重量％含まれる。
【００２４】
前記クロムフリー下塗り被膜上に位置する前記コーティング層の厚さは、３〜２０μｍであってもよい。
【００２５】
前記クロムフリー下塗り被膜上に位置する前記コーティング層の表面粗さ（Ｒａ）は、１μｍ未満であってもよい。
【００２６】
前記素地鋼板の一面または両面に位置するクロムフリー下塗り被膜の付着量は、５００〜２，０００ｍｇ／ｍ２であってもよい。
【００２７】
前記素地鋼板は、炭素鋼、アルミニウム鋼、アルミニウム合金鋼、ステンレス鋼、銅鋼、亜鉛メッキ鋼板、亜鉛を含む二元系または三元系合金メッキ鋼板、またはこれらの組み合わせを含むことができる。
【００２８】
本発明のさらに他の実施形態の黒色樹脂鋼板の製造方法は、素地鋼板を準備する段階；前記素地鋼板の一面または両面にクロムフリー下塗り被膜を形成する段階；および前記クロムフリー下塗り被膜上にコーティング層を形成する段階；を含むことができる。
【００２９】
この時、前記クロムフリー下塗り被膜上にコーティング層を形成する段階；は、前記組成物を前記クロムフリー下塗り被膜上にコーティングする段階；前記組成物がコーティングされた素地鋼板を硬化する段階；および前記硬化した素地鋼板を水洗および乾燥する段階；を含むことができ、前記コーティング層は、樹脂組成物を塗布して形成され、前記樹脂組成物は、全組成物１００重量％に対して、ポリエステル樹脂４０〜５０重量％を含むが、前記ポリエステル樹脂は、主樹脂および補助樹脂から構成され、前記主樹脂は、補助樹脂に比べて分子量が高く、前記主樹脂と補助樹脂とのガラス転移温度の差は、２５℃以下である黒色樹脂鋼板の製造方法を提供することができる。
【００３０】
前記ポリエステル樹脂１００重量％に対して、前記主樹脂は、１５〜５０重量％含まれる。
【００３１】
前記主樹脂の分子量は、１５，０００Ｍｎ超過および８０，０００Ｍｎ以下であり、前記補助樹脂の分子量は、１２，０００Ｍｎ〜２０，０００Ｍｎであってもよい。
【００３２】
前記主樹脂のガラス転移温度は、５〜２０℃であり、前記補助樹脂のガラス転移温度は、２０〜３０℃であってもよい。
【００３３】
前記組成物がコーティングされた素地鋼板を硬化する段階；により、前記素地鋼板は、２１０〜２４０℃まで熱処理される。
【００３４】
前記素地鋼板の一面または両面にクロムフリー下塗り被膜を形成する段階；において、前記クロムフリー下塗り被膜の付着量は、５００〜２，０００ｍｇ／ｍ２であってもよい。
【００３５】
素地鋼板を準備する段階；において、前記素地鋼板は、炭素鋼、アルミニウム鋼、アルミニウム合金鋼、ステンレス鋼、銅鋼、亜鉛メッキ鋼板、亜鉛を含む二元系または三元系合金メッキ鋼板、またはこれらの組み合わせを含むものであってもよい。
【発明の効果】
【００３６】
本発明の一実施形態に係る樹脂組成物を用いた黒色樹脂鋼板は、速乾性打抜油の塗布後にもプレス加工性に優れたものになる。
【００３７】
分子量およびガラス転移温度が異なる２種の樹脂を含むポリエステル樹脂が含まれている樹脂組成物を用いて、高い硬度と優れた柔軟性を有する黒色樹脂鋼板を提供することができる。また、前記鋼板の架橋度を増加させることができる。
【図面の簡単な説明】
【００３８】
【図１】図１は、インダクション硬化における熱伝達を示すものである。
【図２】図２は、インダクション硬化前後のコーティング層を模式図に示すものである。
【図３】図３は、ドロービード評価装置を示すものである。
【発明を実施するための形態】
【００３９】
本発明の利点および特徴、そしてそれらを達成する方法は、添付した図面とともに詳細に後述する実施例を参照すれば明確になる。しかし、本発明は、以下に開示される実施例に限定されるものではなく、互いに異なる多様な形態で実現可能であり、単に本実施例は本発明の開示が完全になるようにし、本発明の属する技術分野における通常の知識を有する者に発明の範疇を完全に知らせるために提供されるものであり、本発明は請求項の範疇によってのみ定義される。明細書全体にわたって同一の参照符号は同一の構成要素を指し示す。
【００４０】
したがって、いくつかの実施例において、よく知られた技術は本発明が曖昧に解釈されることを避けるために具体的に説明されない。別の定義がなければ、本明細書で使用されるすべての用語（技術および科学的用語を含む）は、本発明の属する技術分野における通常の知識を有する者に共通して理解される意味で使用できる。明細書全体において、ある部分がある構成要素を「含む」とする時、これは、特に反対の記載がない限り、他の構成要素を除くのではなく、他の構成要素をさらに包含できることを意味する。また、単数形は、文章で特に言及しない限り、複数形も含む。
【００４１】
本発明の一実施形態に係る樹脂組成物は、全組成物１００重量％に対して、ポリエステル樹脂４０〜５０重量％を含むが、前記ポリエステル樹脂は、主樹脂および補助樹脂から構成され、前記主樹脂は、補助樹脂に比べて分子量が高く、前記主樹脂と補助樹脂とのガラス転移温度の差は、２５℃以下である樹脂組成物を提供することができる。
【００４２】
より具体的には、前記ポリエステル樹脂は、主樹脂および補助樹脂の２種から構成される。さらにより具体的には、前記主樹脂の分子量は、１５，０００Ｍｎ超過および８０，０００Ｍｎ以下であり、前記補助樹脂の分子量は、１２，０００Ｍｎ〜２０，０００Ｍｎであってもよい。また、前記主樹脂は、補助樹脂に比べて分子量が高くてよい。
【００４３】
加えて、前記主樹脂のガラス転移温度は、５〜２０℃であってもよく、前記補助樹脂のガラス転移温度は、２０〜３０℃であってもよい。また、前記主樹脂と補助樹脂とのガラス転移温度の差は、２５℃以下であってもよい。
【００４４】
この時、前記ガラス転移温度は、高分子の分子鎖が自由に動ける状態転移温度を意味する。より具体的には、ガラス転移温度が低いほど硬度が低くなって加工性に優れているのに対し、ガラス転移温度が高いほど硬度の増加で加工性に劣ることがある。したがって、本発明の一実施形態に係る樹脂組成物は、「低ガラス転移温度−高分子量」および「高ガラス転移温度−低分子量」の２種のポリエステル樹脂を混合して、優れた硬度、架橋度および柔軟性を同時に確保することができる。
【００４５】
より具体的には、主樹脂の分子量が少ない場合、短い高分子の長さによって柔軟性および加工性の確保が困難になりうる。また、ロールコーティング方法を利用してコーティングする時、ピックアップ性（Ｐｉｃｋ−ｕｐ）が低下しうる。反面、主樹脂の分子量が多い場合、加工性の向上効果がわずかでありうる。さらに、粘度上昇によって塗料の拡散性が低下し、硬化後、架橋度の低下をもたらすことがある。
【００４６】
また、本発明の明細書中において、ピックアップ性（Ｐｉｃｋ−ｕｐ）性とは、黒色樹脂溶液がピックアップロールによってアプリケータロールに伝達される時、適正な粘度によって途切れなく伝達される特性を指すものである。したがって、ピックアップ性に優れている場合、黒色樹脂コーティング溶液が途切れ現象なく鋼板に伝達される。
【００４７】
さらに、前記主樹脂のガラス転移温度が低すぎる場合、柔軟性には優れているものの、硬化後、硬度が低くなってコーティング層が損傷しやすくなりうる。反面、主樹脂のガラス転移温度が高い場合、硬化後、コーティング層の硬度が急激に増加して加工性が低下しうる。したがって、０ｔ−ベンディング（ｂｅｎｄｉｎｇ）時、クラックが発生し、密着性が低下しうる。
【００４８】
本発明の明細書中において、０ｔ−ベンディング（ｂｅｎｄｉｎｇ）とは、鋼板の加工性評価のためのベンディング（ｂｅｎｄｉｎｇ）試験時、最も苛酷な条件を意味するものである。より具体的には、ベンディング（ｂｅｎｄｉｎｇ）材の間に入る鋼板の数に応じてｔ−ベンディング（ｂｅｎｄｉｎｇ）が決定されるので、０ｔ−ベンディング（ｂｅｎｄｉｎｇ）条件を満足する鋼板は、加工性が非常に優れているものを意味する。
【００４９】
また、前記補助樹脂の分子量が少ない場合、加工性の確保が困難になりうる。ロールコーティング方法を利用してコーティングする時、ピックアップ性（Ｐｉｃｋ−ｕｐ）が低下しうる。反面、補助樹脂の分子量が多い場合、加工性向上効果がわずかであり、硬化度が低下しうる。
【００５０】
さらに、前記補助樹脂のガラス転移温度が低すぎる場合、硬化後、硬度が低くなってコーティング層が損傷しやすくなりうる。反面、補助樹脂のガラス転移温度が高い場合、硬化後、コーティング層の硬度が急激に増加して加工性が低下しうる。なお、０ｔ−ベンディング（ｂｅｎｄｉｎｇ）時、クラックが発生し、密着性が低下しうる。
【００５１】
また、前記ポリエステル樹脂１００重量％に対して、前記主樹脂は、１５〜５０重量％含まれ、前記補助樹脂は、５０〜８５重量％含まれる。
【００５２】
補助樹脂に比べて分子量が高くてガラス転移温度が低い前記主樹脂の含有量が少なすぎる場合、高分子の含有量減少によって、硬化後、コーティング層の柔軟性が低下しうる。これによってコーティング作業性が低下しうる。反面、主樹脂の含有量が多すぎる場合、柔軟性は向上できるものの、架橋密度の低下によって耐食性および打抜油の洗浄性が低下しうる。
【００５３】
本発明の明細書中において、打抜油とは、鋼板を連続プレスする場合、金型の発熱を冷却させるための目的で使用されるプレス油を意味する。あるいは、プレス時、金型と鋼板との間の潤滑作用のために、鋼板の表面またはプレス金型に塗布するプレス油を意味する。
【００５４】
加えて、前記樹脂組成物は、全組成物１００重量％に対して、メラミン樹脂３〜１０重量％、耐摩耗性粒子１〜５重量％、ワックス０．１〜３重量％、および残部の溶媒をさらに含んでもよい。
【００５５】
より具体的には、前記耐摩耗性粒子は、アクリルポリマー系であってもよい。さらにより具体的には、前記耐摩耗性粒子は、ポリメチルメタクリレート、アクリル、またはこれらの組み合わせを含むことができる。
【００５６】
前記耐摩耗性粒子は、耐スクラッチ性または耐摩耗性を向上させる役割を果たす。より具体的には、前記耐摩耗性粒子の融点は、後述するクロムフリー下塗り被膜の硬化温度より高い特徴がある。これによって、前記耐摩耗性粒子は、硬化後にも固状粒子形態で存在する。
【００５７】
さらにより具体的には、前記樹脂組成物は、クロムフリー下塗り被膜を含む素地鋼板の一面または両面に塗布およびコーティングされる技術を後述する。
【００５８】
ただし、この時、前記樹脂組成物に含まれる耐摩耗性粒子は、前記コーティング層の厚さに対する平均粒子径が０．２〜０．８倍の粒子と、前記コーティング層の厚さに対する平均粒子径が１．０〜２．０倍の粒子とが混合された形態であってもよい。したがって、耐摩耗性粒子の大きさは、素地鋼板上のコーティング層の厚さに応じて異なる。
【００５９】
前記耐摩耗性粒子の大きさが異なる２種の粒子を混合する場合、１つの大きさの粒子を適用する場合に比べて表面外観が改善される。
【００６０】
より具体的には、前記耐摩耗性粒子のうちのいずれか１つは、黒色であってもよい。さらにより具体的には、平均粒子径の小さい粒子が黒色であってもよい。したがって、平均粒子径が大きい粒子のみを用いる場合と比較した時、コーティング層の表面部が部分的に白くなる現象を抑制し、良好な品質の表面外観を確保することができる。
【００６１】
また、前記耐摩耗性粒子中、平均粒子径が大きい耐摩耗性粒子は、前記耐摩耗性粒子の総重量％に対して、６０〜８０重量％含まれる。
【００６２】
前記耐摩耗性粒子の平均粒子径がコーティング層の厚さに比べて大きすぎたり含有量が多すぎる場合、表面粗さを増大させて表面光沢を減少させることがある。また、摩擦測定時、粒子突出部における線状剥離をもたらすことがある。
【００６３】
前記ワックスは、ポリエチレン、ポリエチレン−ポリテトラフルオロエチレン、またはこれらの組み合わせを含むことができる。より具体的には、前記ワックスは、プレス成形時、鋼板が金型の形態に応じて容易に引き込まれるように潤滑性を付与する役割を果たす。また、ワックスは、相対的に比重が小さくて表面浮上の役割を果たす。
【００６４】
加えて、ワックスの重量が本願で開示した範囲より少ない場合、硬化後、鋼板の潤滑性が低下しうる。反面、ワックスの重量が多すぎる場合、硬化後、鋼板の潤滑性向上効果はわずかであるのに対し、表面に浮上したワックスによって架橋力が低下して耐食性が減少することがある。さらに、打抜油との反応が容易になって、水洗時、シミなどの表面欠陥が発生しうる。
【００６５】
また、前記溶媒は、プロピレングリコールメチルエーテルアセテート、ケトン系、ハイドロカーボン系、二塩基性エステル、またはこれらの組み合わせを含むことができる。ただし、これに制限されるわけではない。
【００６６】
前記溶媒の含有量が少ない場合、粘度が高くなって溶液安定性とレベリング性が低下しうる。また、前記溶媒の含有量が多すぎる場合、溶液硬化時、溶媒の揮発に高い温度または長い時間が要求されるので、生産性が低下しうる。さらに、運送過程中、スティッキング、ブロッキングなどのような表面欠陥が発生しうる。
【００６７】
前記樹脂組成物は、全組成物１００重量％に対して、酸触媒０．３〜１．５重量％、顔料３〜５重量％、および添加剤２〜５重量％をさらに含んでもよい。
【００６８】
前記酸触媒は、ジノニルナフタレンスルホン酸、またはこれらの組み合わせを含むことができる。また、前記酸触媒は、全組成物１００重量％に対して、０．３〜１．５重量％を含むことができる。
【００６９】
ただし、前記酸触媒の含有量が少ない場合、硬化度およびクロムフリー下塗り被膜の硬度が低下しうる。反面、前記酸触媒の含有量が多い場合、加工性が低下しうる。
【００７０】
前記顔料は、カーボンブラック（ｃａｒｂｏｎ  ｂｌａｃｋ）およびチタニウムオキサイド（ＴｉＯ２）が混合された形態であってもよい。また、前記顔料は、３〜５重量％分含まれる。ただし、これに制限されるわけではない。
【００７１】
より具体的には、前記顔料のチタニウムオキサイドに対するカーボンブラックの重量比は、１〜３０であってもよい。カーボンブラックの重量比が１未満の場合、鋼板の黒色度が低下して十分な隠蔽効果を示すことができず、重量比が３０を超える場合、黒色度の増加がわずかであるのに対し、加工性が低下する。
【００７２】
前記顔料は、コーティング層に色および不透明性を付与する役割を果たす。ただし、前記顔料が少ない場合、後述するクロムフリー下塗り被膜の隠蔽力が低下するので、表面外観を確保できないことがある。また、前記顔料が多い場合、加工性が低下しうる。
【００７３】
前記添加剤は、全組成物１００重量％に対して、２〜５重量％含むことができる。また、前記添加剤は、付着増進剤、レベリング剤、分散剤、および消光剤を含むことができる。より具体的には、前記付着増進剤は、ヒドロキシルホスフェートエステル、またはこれらの組み合わせを含むことができる。さらに、前記レベリング剤は、ポリアクリレート、ポリシロキサン、またはこれらの組み合わせを含むことができる。ただし、これに制限されるわけではない。
【００７４】
また、前記分散剤としては、アクリル系高分子分散剤、ウレタン系高分子分散剤、またはこれらの組み合わせを含むことができる。前記分散剤は、微粒化された顔料を分散させて凝集を防止する役割を果たす。
【００７５】
加えて、前記消光剤は、非晶質シリカを含むことができる。前記消光剤は、表面乱反射の誘導による光沢減少の役割を果たす。したがって、目的とする光沢の程度に応じて含有量を調節することができる。
【００７６】
本発明の他の実施形態に係る黒色樹脂鋼板は、素地鋼板；前記素地鋼板の一面または両面に位置するクロムフリー下塗り被膜；および前記クロムフリー下塗り被膜上に位置するコーティング層；を含むが、前記コーティング層は、前記コーティング層の全元素組成１００重量％に対して、炭素（Ｃ）：７０〜８０重量％、シリコン（Ｓｉ）：１〜４重量％、チタニウム（Ｔｉ）：１〜５重量％、および残部酸素（Ｏ）である黒色樹脂鋼板を提供することができる。
【００７７】
前記素地鋼板は、炭素鋼、アルミニウム鋼、アルミニウム合金鋼、ステンレス鋼、銅鋼、亜鉛メッキ鋼板、亜鉛を含む二元系または三元系合金メッキ鋼板、またはこれらの組み合わせを含むことができる。ただし、これに限定されるものではない。
【００７８】
前記素地鋼板の一面または両面にクロムフリー下塗り被膜が位置することができる。より具体的には、前記素地鋼板の一面または両面に位置するクロムフリー下塗り被膜の付着量は、５００〜２，０００ｍｇ／ｍ２であってもよい。
【００７９】
前記クロムフリー下塗り被膜の付着量が少ない場合、耐食性に劣ることがある。反面、付着量が多い場合、下塗り被膜の厚さが厚くなるので、黒色上塗り被膜への熱伝達効率が低下し、これによって硬化力に劣ることがある。
【００８０】
前記クロムフリー下塗り被膜の一面または両面にコーティング層が位置することができる。前記クロムフリー下塗り被膜上に位置する前記コーティング層の厚さは、３〜２０μｍであってもよい。
【００８１】
前記コーティング層の厚さが薄すぎる場合、耐食性、およびスクラッチ抵抗性が低下しうる。それだけでなく、クロムフリー下塗り被膜の隠蔽力の低下によって、白色度（Ｌ値）が増加することがある。反面、前記コーティング層の厚さが厚すぎる場合、硬化効率が低下して生産性が低下し、スティッキングおよびブロッキングのような抵抗性が低下しうる。
【００８２】
本発明の明細書中において、白色度（Ｌ値）とは、３次元空間のｘ、ｙ、ｚ軸が正の方向と負の方向に計６つの軸が存在し、導出された値により鋼板の色感を表示するものを意味する。
【００８３】
より具体的には、ｚ軸方向へと１００に近い値が導出されるほど鋼板の色は白色に近く、ｘ軸方向に正の値が大きいほど赤色、およびｙ軸方向に正の値が大きいほど（黄色）に近いことを意味する。
【００８４】
加えて、前記クロムフリー下塗り被膜上に位置する前記コーティング層の表面粗さ（Ｒａ）は、１μｍ未満であってもよい。前記コーティング層の表面粗さが大きい場合、乱反射の促進によって表面光沢度が低くなって表面品質が低下し、表面の質感が粗くなりうる。
【００８５】
また、前記樹脂組成物でコーティング層が形成された素地鋼板は、１０〜４０の表面光沢度を有することができる。
【００８６】
本発明のさらに他の実施形態に係る黒色樹脂鋼板の製造方法は、素地鋼板を準備する段階；前記素地鋼板の一面または両面にクロムフリー下塗り被膜を形成する段階；および前記クロムフリー下塗り被膜上にコーティング層を形成する段階；を含むが、前記クロムフリー下塗り被膜上にコーティング層を形成する段階；は、前記組成物を前記クロムフリー下塗り被膜上にコーティングする段階；前記組成物がコーティングされた素地鋼板を硬化する段階；および前記硬化した素地鋼板を水洗および乾燥する段階；を含み、前記コーティング層は、樹脂組成物を塗布して形成され、
前記樹脂組成物は、全組成物１００重量％に対して、ポリエステル樹脂４０〜５０重量％を含むが、前記ポリエステル樹脂は、主樹脂および補助樹脂から構成され、前記主樹脂は、補助樹脂に比べて分子量が高く、前記主樹脂と補助樹脂とのガラス転移温度の差は、２５℃以下である黒色樹脂鋼板の製造方法を提供することができる。
【００８７】
まず、素地鋼板を準備する段階；において、前記素地鋼板は、炭素鋼、アルミニウム鋼、アルミニウム合金鋼、ステンレス鋼、銅鋼、亜鉛メッキ鋼板、亜鉛を含む二元系または三元系合金メッキ鋼板、またはこれらの組み合わせを含むことができる。ただし、これに制限されるわけではない。
【００８８】
次に、前記素地鋼板の一面または両面にクロムフリー下塗り被膜を形成する段階；において、前記クロムフリー下塗り被膜の付着量は、５００〜２，０００ｍｇ／ｍ２であってもよい。
【００８９】
前記クロムフリー下塗り被膜の付着量が少なすぎる場合、耐食性に劣ることがある。反面、付着量が多すぎる場合には、下塗り被膜の厚さが厚くなって黒色上塗り被膜への熱伝達効率が低下し、硬化力に劣ることがある。
【００９０】
また、前記クロムフリー下塗り被膜上にコーティング層を形成する段階；は、前記組成物を前記クロムフリー下塗り被膜上にコーティングする段階；前記組成物がコーティングされた素地鋼板を硬化する段階；および前記硬化した素地鋼板を水洗および乾燥する段階；を含むことができる。
【００９１】
この時、前記組成物がコーティングされた素地鋼板を硬化する段階；により、前記素地鋼板は、２１０〜２４０℃まで熱処理される。また、前記熱処理は、インダクション硬化装置によって熱処理される。前記素地鋼板を２１０〜２４０℃まで熱処理することによって、塗膜が硬化してコーティング層の形成が完全になる効果がある。
【００９２】
以下、実施例を通じて詳細に説明する。ただし、下記の実施例は本発明を例示するものに過ぎず、本発明の内容が下記の実施例によって限定されるものではない。
【実施例】
【００９３】
実施例１
アルカリ脱脂された０．４ｍｍの厚さの亜鉛メッキ鋼板を準備した。
【００９４】
この時、前記亜鉛メッキ鋼板における亜鉛メッキ層の付着量は、２０ｇ／ｍ２である。
【００９５】
前記亜鉛メッキ鋼板の一面にクロムフリー組成物をコーティング、硬化、水洗、および乾燥してクロムフリー下塗り被膜を形成した。
【００９６】
この時、前記クロムフリー下塗り被膜の付着量は、１，０００ｍｇ／ｍ２である。
【００９７】
その後、樹脂組成物を下記表１の通りに準備した。
【００９８】
前記樹脂組成物を前記クロムフリー下塗り被膜の形成された亜鉛メッキ鋼板にコーティング後、誘導加熱硬化装置（ｉｎｄｕｃｔｉｏｎ  ｈｅａｔｉｎｇ）を用いてピークメタル温度（ｐｅａｋ  ｍｅｔａｌ  ｔｅｍｐｅｒａｔｕｒｅ）が２３２℃となるように硬化し、水洗、および乾燥して黒色樹脂鋼板を製造した。この時、前記乾燥したコーティング層の厚さは、１０μｍである。
【００９９】
【表１】
2019505608.tif 000003
【０１００】
実施例２
前記実施例１と比較した時、実施例２は、分子量が２３，０００Ｍｎ、ガラス転移温度が７℃の主樹脂２２．５ｇ、および分子量が１２，０００Ｍｎ、ガラス転移温度が２０℃の補助樹脂２２．５ｇであるポリエステル樹脂を使用した。
【０１０１】
前記ポリエステル樹脂を除いて、実施例１と同様の条件下で黒色樹脂鋼板を製造した。
【０１０２】
実施例３
前記実施例１と比較した時、実施例３は、ポリエチレン−ポリテトラフルオロエチレン２ｇから構成されたワックスを使用した。
【０１０３】
前記ワックスを除いて、実施例１と同様の条件下で黒色樹脂鋼板を製造した。
【０１０４】
実施例４
前記実施例１と比較した時、実施例４は、ポリエチレン２ｇから構成されたワックスを使用した。
【０１０５】
前記ワックスを除いて、実施例１と同様の条件下で黒色樹脂鋼板を製造した。
【０１０６】
実施例５
前記実施例１と比較した時、実施例５は、分子量が２３，０００Ｍｎ、ガラス転移温度が７℃の主樹脂２５ｇ、および分子量が１２，０００Ｍｎ、ガラス転移温度が２０℃の補助樹脂２５ｇであるポリエステル樹脂を使用し、溶媒３０ｇを使用した。
【０１０７】
前記ポリエステル樹脂および溶媒を除いて、実施例１と同様の条件下で黒色樹脂鋼板を製造した。
【０１０８】
比較例１
前記実施例１と比較した時、比較例１は、ポリエチレン０．１７ｇ、ポリエチレン−ポリテトラフルオロエチレン０．１３ｇ、および液状のシリコン１．７ｇから構成されたワックスを使用した。
【０１０９】
前記ワックスを除いて、実施例１と同様の条件下で黒色樹脂鋼板を製造した。
【０１１０】
比較例２
前記実施例１と比較した時、比較例２は、クロムフリー下塗り被膜の付着量を２，５００ｍｇ／ｍ２で製造した。
【０１１１】
前記クロムフリー下塗り被膜の付着量を除いて、実施例１と同様の条件下で黒色樹脂鋼板を製造した。
【０１１２】
比較例３
前記実施例１と比較した時、比較例３は、前記耐摩耗性粒子が平均粒径１５μｍ、２０μｍの粒子をそれぞれ２ｇ、１ｇ含んだ。
【０１１３】
前記耐摩耗性粒子の条件を異ならせたことを除いて、実施例１と同様の条件下で黒色樹脂鋼板を製造した。
【０１１４】
比較例４
前記実施例１と比較した時、比較例４は、ポリエステル樹脂が分子量１９，０００、ガラス転移温度が１０℃である１種の樹脂を用いた。
【０１１５】
前記ポリエステル樹脂の条件を異ならせたことを除いて、実施例１と同様の条件下で黒色樹脂鋼板を製造した。
【０１１６】
比較例５
前記実施例１と比較した時、比較例５は、ポリエステル樹脂が分子量１２，０００、ガラス転移温度が２０℃である１種の樹脂を用いた。
【０１１７】
前記ポリエステル樹脂の条件を異ならせたことを除いて、実施例１と同様の条件下で黒色樹脂鋼板を製造した。
【０１１８】
比較例６
前記実施例１と比較した時、比較例６は、分子量が１２，０００、ガラス転移温度が５℃の樹脂２０ｇ、および分子量が１０，０００、ガラス転移温度が３５℃の樹脂２５ｇであるポリエステル樹脂を使用した。
【０１１９】
前記ポリエステル樹脂を除いて、実施例１と同様の条件下で黒色樹脂鋼板を製造した。
【０１２０】
［実験例］
実験例１：摩擦係数評価実験
摩擦試験機で黒色樹脂鋼板表面の摩擦係数を評価した。黒色樹脂鋼板試験片を１４８Ｘ２９０ｍｍの大きさに剪断した後、摩擦係数を測定した。加圧力６００ｋｇｆ、移動速度３．３ｍｍ／ｓの条件で測定した。また、速乾性打抜油の塗布による摩擦係数の影響性確認のために、打抜油塗布後の摩擦係数を比較した。
【０１２１】
より具体的には、速乾性打抜油は、（株）ＶＳ＆ＥｉｎケミカルのＭＶＰ８４０ＴＷ非水溶性焼成加工油を使用した。摩擦係数は、総移動距離１９０ｍｍ基準４５〜１８５ｍｍの区間における摩擦係数の平均値で定義した。
【０１２２】
摩擦係数評価実験で摩擦係数が小さくて移動距離と平行な形態になるほど良い。より具体的には、◎（極めて優秀、０．０９未満）、○（優秀、０．０９〜０．１１）、△（普通、０．１１〜０．１３）、Ｘ（不十分、０．１３超過または剥離発生）に区分して、下記表２に評価結果を示した。
【０１２３】
打抜油塗布後の摩擦係数の測定時、グラフ上で振動（Ｓｔｉｃｋ−Ｓｌｉｐ）が発生した場合、Ｘ（不十分）と表示した。
【０１２４】
実験例２：引張０ｔベンディング加工性評価実験
前記実施例および比較例で製造された黒色樹脂鋼板を用いて、引張０ｔ−ベンディング（ｂｅｎｄｉｎｇ）後、テープ剥離およびベンディング部クラックの観察により加工性を評価した。黒色樹脂鋼板試験片を３５Ｘ１５０ｍｍの大きさに剪断した後、２０％引張し、０ｔ−ベンディングした後、ベンディング部にニチバン（Ｎｉｃｈｉｂａｎ）テープを密着後に剥がして、塗膜剥離の有無を検査した。この後、０ｔ−ベンディング部をステレオスコープで観察してクラックの発生程度を検査した。この時、塗膜の密着性が劣る場合、テープに塗膜が付くようになる。また、ベンディング部を顕微鏡で観察すると、加工部が曲げおよびテープ剥離後にも安定的に維持されるか否かを確認することができ、クラックの発生程度を把握することができる。これによって、プレス材周縁のカーリング（Ｃｕｒｌｉｎｇ）部のように塗膜の変形が激しい部位で良好な加工性の確保が可能である否かを予測することができる。
【０１２５】
この時、テープ剥離は、○（優秀、剥離なし）、Ｘ（不十分、剥離）で評価し、ベンディング部クラックは、◎（極めて優秀、クラックなし）、○（優秀、点クラック）、△（普通、微細クラック）、Ｘ（不十分、クラックまたは塗膜面剥離）に区分して、下記表２に評価結果を示した。
【０１２６】
実験例３：耐沸騰性評価実験
前記実施例および比較例で製造された黒色樹脂鋼板を用いて耐沸騰性を評価した。鋼板を沸騰水に２時間浸漬して取り出した後、表面の変化程度を確認するもので、表面硬化力に劣る場合、沸騰水がコーティング層の内部に侵入して、ブリスター（コーティング層の膨れ現象）のように表面の深刻な変化を誘発することがある。
【０１２７】
評価方法は、○（優秀、表面変化なし）、Ｘ（不十分、ブリスター（ｂｌｉｓｔｅｒ）発生）に区分して、下記表２に評価結果を示した。
【０１２８】
実験例４：耐スティッキング性（Ｓｔｉｃｋｉｎｇ）評価実験
黒色樹脂鋼板を１００Ｘ１００ｍｍの大きさに剪断した後、試験片のバリ（Ｂｕｒｒ）を除去した後、黒色面と非黒色面とを対向させて、ホットプレス（Ｈｏｔ  ｐｒｅｓｓ）機器を用いて、温度８０℃、加圧力１００ｋｇｆ／ｃｍ２、８時間の条件で耐スティッキング性を評価した。実験終了後、ホットプレートの上板は試験片から離隔し、加熱ランプも消えて試験片は常温まで冷却される。この後、対向する一対の試験片を引き離す時の力の程度を評価する。
【０１２９】
スティッキング点数は、各１０点満点でＡＳＴＭ  Ｄ３００３規格により点数を付与する。ＡＳＴＭ規格による点数付与基準は次の通りである。
【０１３０】
１０点：上下の試験片がすでにずれている状態
８点：指で試験片を軽く押した時に試験片分離可能
６点：試験片の変形が発生せず、試験片分離のための器具不要
４点：爪を試験片の間に入れて力を加えることで分離可能であるが、試験片の変形発生（反り）
２点：スパチュラ（Ｓｐａｔｕｌａ）または類似器具を用いてこそ分離可能
０点：２点に該当する器具を用いたが、分離不可能な場合
前記耐スティッキング性評価は、黒色樹脂鋼板がコイル巻取状態で運送される過程で黒色面−非黒色面が相互反応によってくつっくか否かおよびその程度を評価する方法である。
【０１３１】
評価方法は、スティッキング点数によって、○（優秀、９−１０点）、△（普通、６−８点）、Ｘ（不十分、５点以下）に区分して、下記表２に評価結果を示した。
【０１３２】
実験例５：ドロービード（Ｄｒａｗｂｅａｄ）評価実験
ビード（Ｂｅａｄ）は、プレス成形時、素材を固定することで素材が中に吸い込まれるのを固定する役割を果たす部分である。通常、プレス過程で剪断されるが、ビード部塗膜でスクラッチ、剥離などの損傷が発生した場合、剥離物が金型に転写されて、後続の作業材にデントなどの欠陥を誘発する。したがって、本評価によりこれを事前に模写することによって、安定したプレス連続作業が可能か否かを判断することができる。４４Ｘ２５０ｍｍの大きさに剪断した後、図３のようにドローイング長さ９０ｍｍ、加圧荷重１０００ｋｇｆの条件で評価した。毎評価が終わった後、金型を２０００グリット（ｇｒｉｔ）の紙やすりで拭いてアルコールで洗浄して、前の評価素材の影響を最小化した。この時、速乾性打抜油の塗布による影響性確認のために、打抜油塗布後を基準に評価を進行させた。速乾性打抜油は、（株）ＶＳ＆ＥｉｎケミカルのＭＶＰ８４０ＴＷ非水溶性焼成加工油を使用した。
【０１３３】
評価方法は、ドローイング荷重を加圧荷重で割った値によって、○（優秀、０．３４未満）、△（普通、０．３４以上０．３６未満）、Ｘ（不十分、０．３６以上またはビード部剥離発生）に区分して、下記表２に評価結果を示した。
【０１３４】
【表２】
2019505608.tif 000004
【０１３５】
前記表２に示されているように、実施例１〜４により製造された黒色樹脂鋼板は、打抜油の塗布後、摩擦係数の測定、ドロービード評価ですべて優れた結果を示し、引張０ｔ−ベンディング、耐沸騰、耐スティッキング性評価でもすべて良好な結果を示した。
【０１３６】
反面、比較例の場合、摩擦測定時、振動（Ｓｔｉｃｋ−ｓｌｉｐ）挙動が観察されたり、ドロービード評価で高いドローイング荷重を示したり、ビード部塗膜の剥離（比較例３）を示し、実施例に比べて劣る物性が現れたことが分かる。
【０１３７】
特に、比較例２の場合、クロムフリー下塗り被膜付着量の過剰により、インダクション硬化時、黒色上塗りへの熱伝達が不十分で物性全般が非常に劣っていた。これによって、インダクション硬化時、クロムフリー下塗り被膜付着量の適正範囲の導出が硬化効率の確保に極めて重要な条件であることが分かる。
【０１３８】
以上、添付した図面を参照して本発明の実施例を説明したが、本発明の属する技術分野における通常の知識を有する者は、本発明がその技術的な思想や必須の特徴を変更することなく他の具体的な形態で実施できることを理解するであろう。
【０１３９】
そのため、以上に述べた実施例はあらゆる面で例示的なものであり、限定的ではないと理解しなければならない。本発明の範囲は、上記の詳細な説明よりは後述する特許請求の範囲によって示され、特許請求の範囲の意味および範囲、そしてその均等概念から導出されるあらゆる変更または変更された形態が本発明の範囲に含まれると解釈されなければならない。
【図１】
2019505608.tif 000005
【図２】
2019505608.tif 000006
【図３】
2019505608.tif 000007
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
全組成物１００重量％に対して、ポリエステル樹脂４０〜５０重量％を含み、
残部は、メラミン樹脂、耐摩耗性粒子、ワックス、および溶媒のうちの少なくとも１つ以上の物質を含む、樹脂組成物であり、
前記ポリエステル樹脂は、主樹脂および補助樹脂から構成され、
前記主樹脂は、前記補助樹脂に比べて分子量が高く、
前記主樹脂のガラス転移温度と前記補助樹脂のガラス転移温度との差は、絶対値で２５℃以下である、樹脂組成物。
【請求項２】
前記ポリエステル樹脂１００重量％に対して、前記主樹脂は、１５〜５０重量％含まれるものである、請求項１に記載の樹脂組成物。
【請求項３】
前記主樹脂の分子量は、１５，０００Ｍｎ超過および８０，０００Ｍｎ以下であり、前記補助樹脂の分子量は、１２，０００Ｍｎ〜２０，０００Ｍｎである、請求項１または２に記載の樹脂組成物。
【請求項４】
前記主樹脂のガラス転移温度は、５〜２０℃であり、前記補助樹脂のガラス転移温度は、２０〜３０℃である、請求項１〜３のいずれか1項に記載の樹脂組成物。
【請求項５】
前記樹脂組成物は、全組成物１００重量％に対して、メラミン樹脂３〜１０重量％、耐摩耗性粒子１〜５重量％、ワックス０．１〜３重量％、および残部の溶媒をさらに含むものである、請求項１〜４のいずれか1項に記載の樹脂組成物。
【請求項６】
前記耐摩耗性粒子は、ポリメチルメタクリレート、アクリル、またはこれらの組み合わせを含むものである、請求項１〜５のいずれか1項に記載の樹脂組成物。
【請求項７】
前記ワックスは、ポリエチレン、ポリエチレン−ポリテトラフルオロエチレン、またはこれらの組み合わせを含むものである、請求項１〜６のいずれか1項に記載の樹脂組成物。
【請求項８】
前記溶媒は、プロピレングリコールメチルエーテルアセテート、ケトン系、ハイドロカーボン系、二塩基性エステル、またはこれらの組み合わせを含むものである、請求項１〜７のいずれか1項に記載の樹脂組成物。
【請求項９】
前記樹脂組成物は、酸触媒、顔料、および添加剤をさらに含み、
前記樹脂組成物全１００重量％に対して、酸触媒０．３〜１．５重量％、顔料３〜５重量％、および添加剤２〜５重量％をさらに含むものである、請求項１〜８のいずれか1項に記載の樹脂組成物。
【請求項１０】
前記酸触媒は、ジノニルナフタレンスルホン酸を含むものである、請求項９に記載の樹脂組成物。
【請求項１１】
前記顔料は、カーボンブラックおよびチタニウムオキサイドが混合された形態であり、
チタニウムオキサイドに対するカーボンブラックの重量比率は、１〜３０である、請求項９または１０に記載の樹脂組成物。
【請求項１２】
前記添加剤は、付着増進剤、レベリング剤、分散剤、および消光剤を含むものである、請求項９〜１１のいずれか1項に記載の樹脂組成物。
【請求項１３】
前記付着増進剤は、ヒドロキシルホスフェートエステル、またはこれらの組み合わせを含むものである、請求項１２に記載の樹脂組成物。
【請求項１４】
前記レベリング剤は、ポリアクリレート、ポリシロキサン、またはこれらの組み合わせを含むものである、請求項１２または１３に記載の樹脂組成物。
【請求項１５】
素地鋼板；
前記素地鋼板の一面または両面に位置するクロムフリー下塗り被膜；および
前記クロムフリー下塗り被膜上に位置するコーティング層；を含むが、
前記コーティング層の全元素組成１００重量％に対して、炭素（Ｃ）：７０〜８０重量％、シリコン（Ｓｉ）：１〜４重量％、チタニウム（Ｔｉ）：１〜５重量％、および残部酸素（Ｏ）である、黒色樹脂鋼板。
【請求項１６】
耐摩耗性粒子は、前記コーティング層の厚さに対する平均粒子径が０．２〜０．８倍の粒子、および前記コーティング層の厚さに対する平均粒子径が１．０〜２．０倍の粒子が混合されたものである、請求項１５に記載の黒色樹脂鋼板。
【請求項１７】
耐摩耗性粒子中、平均粒子径が大きい粒子は、前記耐摩耗性粒子の総重量％に対して、６０〜８０重量％含まれるものである、請求項１５または１６に記載の黒色樹脂鋼板。
【請求項１８】
前記クロムフリー下塗り被膜上に位置する前記コーティング層の厚さは、３〜２０μｍである、請求項１５〜１７のいずれか１項に記載の黒色樹脂鋼板。
【請求項１９】
前記クロムフリー下塗り被膜上に位置する前記コーティング層の表面粗さ（Ｒａ）は、１μｍ未満である、請求項１５〜１８のいずれか１項に記載の黒色樹脂鋼板。
【請求項２０】
前記素地鋼板の一面または両面に位置するクロムフリー下塗り被膜の付着量は、５００〜２，０００ｍｇ／ｍ２である、請求項１５〜１９のいずれか１項に記載の黒色樹脂鋼板。
【請求項２１】
前記素地鋼板は、炭素鋼、アルミニウム鋼、アルミニウム合金鋼、ステンレス鋼、銅鋼、亜鉛メッキ鋼板、亜鉛を含む二元系または三元系合金メッキ鋼板、またはこれらの組み合わせを含むものである、請求項１５〜２０のいずれか１項に記載の黒色樹脂鋼板。
【請求項２２】
素地鋼板を準備する段階；
前記素地鋼板の一面または両面にクロムフリー下塗り被膜を形成する段階；および
前記クロムフリー下塗り被膜上にコーティング層を形成する段階；を含むが、
前記クロムフリー下塗り被膜上にコーティング層を形成する段階は、
前記組成物を前記クロムフリー下塗り被膜上にコーティングする段階；
前記組成物がコーティングされた素地鋼板を硬化する段階；および
前記硬化した素地鋼板を水洗および乾燥する段階；を含み、
前記コーティング層は、樹脂組成物を塗布して形成され、
前記樹脂組成物は、
全組成物１００重量％に対して、ポリエステル樹脂４０〜５０重量％を含むが、
前記ポリエステル樹脂は、主樹脂および補助樹脂から構成され、
前記主樹脂は、前記補助樹脂に比べて分子量が高く、
前記主樹脂のガラス転移温度と前記補助樹脂のガラス転移温度との差は、絶対値で２５℃以下である、黒色樹脂鋼板の製造方法。
【請求項２３】
前記ポリエステル樹脂１００重量％に対して、前記主樹脂は、１５〜５０重量％含まれるものである、請求項２２に記載の黒色樹脂鋼板の製造方法。
【請求項２４】
前記主樹脂の分子量は、１５，０００Ｍｎ超過および８０，０００Ｍｎ以下であり、前記補助樹脂の分子量は、１２，０００Ｍｎ〜２０，０００Ｍｎである、請求項２２または２３に記載の黒色樹脂鋼板の製造方法。
【請求項２５】
前記主樹脂のガラス転移温度は、５〜２０℃であり、前記補助樹脂のガラス転移温度は、２０〜３０℃である、請求項２２〜２４のいずれか１項に記載の黒色樹脂鋼板の製造方法。
【請求項２６】
前記組成物がコーティングされた素地鋼板を硬化する段階により、
前記素地鋼板は、２１０〜２４０℃まで熱処理されるものである、請求項２２〜２５のいずれか１項に記載の黒色樹脂鋼板の製造方法。
【請求項２７】
前記素地鋼板の一面または両面にクロムフリー下塗り被膜を形成する段階において、
前記クロムフリー下塗り被膜の付着量は、５００〜２，０００ｍｇ／ｍ２である、請求項２２〜２６のいずれか１項に記載の黒色樹脂鋼板の製造方法。
【請求項２８】
素地鋼板を準備する段階において、
前記素地鋼板は、炭素鋼、アルミニウム鋼、アルミニウム合金鋼、ステンレス鋼、銅鋼、亜鉛メッキ鋼板、亜鉛を含む二元系または三元系合金メッキ鋼板、またはこれらの組み合わせを含むものである、請求項２２〜２７のいずれか１項に記載の黒色樹脂鋼板の製造方法。
【国際調査報告】
2019505608.tif 000008
2019505608.tif 000009
2019505608.tif 000010
2019505608.tif 000011